КЕРАМИЧЕСКИЙ ПИГМЕНТ
CERAMIC PIGMENT

Изобретение относится к технологии силикатов, а именно к составам керамических пигментов.
2
2
3
2
2
2
3
2
5
2
Известен керамический пигмент, содержащий, мас. %: SiO 36,74-42,62; СаО 0,59-0,68; MgO 0,31-0,36; FeO 0,79-0,91; NaO 1,71-1,99; KO 1,33-1,55; AlO 25,19-29,15; СоО 9,1-14,29; VO 0,5-1,0; SnO 4,04-6,62 [1].
Задачей изобретения является упрощение технологии получения пигмента.
2
2
3
2
2
3
2
2
3
2
2
3
Технический результат достигается тем, что керамический пигмент, включающий SiO, AlO, СаО, KO, СоО, дополнительно содержит ZnO и BO при следующем соотношении компонентов, мас. %: SiO 42,0-48,0; AlO 4,0-10,0; СаО 12,0-16,0; KO 10,4-10,8; СоО 2,0-7,0; ZnO 7,6-8,4; BO 10,0-12,0.
Составы керамического пигмента приведены в таблице 1.
Сырьевые компоненты дозируют в требуемых количествах, смешивают и сплавляют при температуре 1400-1450°С. Расплав гранулируют в воду. Полученный гранулят размалывают совместно с фриттой бесцветных глазурей. Количество вводимого пигмента 5-40% от массы фритты глазури. Бесцветные глазури окрашиваются в голубой цвет.
Источники информации
1. SU 1281535, С03С 1/04, 1987.